(57)【特許請求の範囲】
【請求項１】
下記式（２）で表される化合物の純度が９８〜１００重量％の混合物または化合物とフェノールを反応させ得られる、フェノール樹脂混合物をグリシジルエーテル化して得られるエポキシ樹脂混合物及び硬化剤を含有する光学材料用エポキシ樹脂組成物。
【化１】
0005083988.tif 000006
（式中、Ｘは塩素原子、臭素原子、メトキシ基、エトキシ基または水酸基を表す。）
【請求項２】
下記式（２）で表される化合物の純度が９８〜１００重量％の混合物または化合物とフェノールを反応させ得られる、フェノール樹脂混合物をグリシジルエーテル化して得られるエポキシ樹脂からなる光学材料。
【化２】
0005083988.tif 000007
（式中、Ｘは塩素原子、臭素原子、メトキシ基、エトキシ基または水酸基を表す。）
【発明の詳細な説明】
【技術分野】
【０００１】
本発明は、光透過性に優れたエポキシ樹脂組成物に関する。
【背景技術】
【０００２】
エポキシ樹脂は種々の硬化剤で硬化させることにより、一般的に機械的性質、耐水性、耐薬品性、耐熱性、電気的性質などに優れた硬化物となり、接着剤、塗料、積層板、成形材料、注型材料などの幅広い分野に利用されている。半導体封止材などの用途においては耐熱性が要求されるためクレゾールノボラック型エポキシ樹脂が広く利用されている。実装方式は、表面実装方式が一般的になり、半導体パッケージも半田リフロー時に直接高温に晒されることが多くなった上、近年の環境問題に対する意識の向上につれ、半導体を実装する際に鉛フリー半田を使用する場合が増えている。鉛フリー半田は従来の半田と比較して溶融温度が約２０℃高い（約２６０℃）ため、半田リフロー時にパッケージクラックが生じる可能性は従来の半導体封止材よりもはるかに高くなった。そのような背景において、耐熱性、耐湿性、耐衝撃性等の諸特性に優れた性能を有するエポキシ樹脂として、ビフェニルノボラック型のエポキシ樹脂が提案されている（特許文献１）。一方では、ＬＥＤ、ＣＣＤ、フォトカプラなどの光半導体素子の封止材料としてもエポキシ樹脂系の封止材料が性能と経済性のバランスの点で好ましいため、広く用いられている。近年、ＬＥＤの分野においては白色ＬＥＤを実現するために紫外光を発するＬＥＤ（紫外ＬＥＤ）の開発が進んでいる。紫外ＬＥＤの場合、発せられる光の波長は４００ｎｍ付近となるためにその波長において透過性すなわち吸光度の小さいエポキシ樹脂が望まれている。
【先行技術文献】
【特許文献】
【０００３】
【特許文献１】特開平５−１１７３５０号公報（第１−６頁）
【発明の概要】
【発明が解決しようとする課題】
【０００４】
本発明の目的は、耐熱性、耐湿性、耐衝撃性に優れたビフェニル骨格を有するエポキシ樹脂であって、４００ｎｍにおける吸光度が小さいエポキシ樹脂組成物を提供することにある。
【課題を解決するための手段】
【０００５】
本発明者は、前記課題を解決すべく鋭意研究を重ねた結果、特定の成分が少ないエポキシ樹脂混合物が上記特性を満たすことを見いだし、本発明を完成させるに至った。
【０００６】
即ち、本発明は
（１）下記式（２）で表される化合物の純度が９８〜１００重量％の混合物または化合物とフェノールを反応させ得られる、フェノール樹脂混合物をグリシジルエーテル化して得られるエポキシ樹脂混合物及び硬化剤を含有する光学材料用エポキシ樹脂組成物。
【化１】
0005083988.tif 000002
（式中、Ｘは塩素原子、臭素原子、メトキシ基、エトキシ基または水酸基を表す。）
（２）下記式（２）で表される化合物の純度が９８〜１００重量％の混合物または化合物とフェノールを反応させ得られる、フェノール樹脂混合物をグリシジルエーテル化して得られるエポキシ樹脂からなる光学材料。
【化２】
0005083988.tif 000003
（式中、Ｘは塩素原子、臭素原子、メトキシ基、エトキシ基または水酸基を表す。）
に関する。
【発明の効果】
【０００７】
本発明のエポキシ樹脂組成物は、本来有している耐熱性、耐湿性、耐衝撃性等の優れた諸特性に加えて、光透過性も高いため、電気・電子材料、成型材料、注型材料、積層材料、塗料、接着剤、レジストのみならず、光学材料の用途にもきわめて有用である。
【図面の簡単な説明】
【０００８】
【図１】比較例３で得られたエポキシ樹脂混合物のＧＰＣチャート。横軸は溶離時間（分）、縦軸はｍＶをそれぞれ表す。以下図２〜３において同様。ピークＮｏ．５が分子量４００〜６００（ポリスチレン換算）を示すピークである。
【図２】参考実施例２で得られたエポキシ樹脂混合物のＧＰＣチャート。ピークＮｏ．５が分子量４００〜６００（ポリスチレン換算）を示すピークである。
【図３】比較例４で得られたエポキシ樹脂のＧＰＣチャート。ピークＮｏ．５が分子量４００〜６００（ポリスチレン換算）を示すピークである。
【発明を実施するための最良の形態】
【０００９】
本発明で使用するフェノール樹脂混合物は、式（２）で表される化合物の純度が９８〜１００重量％である混合物または化合物とフェノールを縮合反応させて得られる。本発明で使用するエポキシ樹脂混合物は、下記式（３）で表されるフェノール樹脂を主成分とする混合物をエピハロヒドリンと反応させるによってグリシジルエーテル化して得ることができる。なお、以下において、簡便のため、式（２）で表される化合物の純度が９８〜１００重量％である混合物または化合物を区別しないで、単に「混合物」と表現する。
【化３】
0005083988.tif 000004
（式中、ｎは平均値で１〜６の正数を示す。）
【００１０】
式（２）のビフェニル化合物としては例えば、４，４’−ビス（クロロメチル）−１，１’−ビフェニル、４，４’−ビス（ブロモメチル）−１，１’−ビフェニル、４，４’−ビス（メトキシメチル）−１，１’−ビフェニル、４，４’−ビス（エトキシメチル）−１，１’−ビフェニルなどが挙げられる。市販品としてはシグマアルドリッチ社の４，４’−ビス（クロロメチル）−１，１’−ビフェニルを入手することができる。これらのビフェニル化合物は、通常ビス（置換メチル）−ビフェニル体のみではなく、通常これの２量体やモノ（置換メチル）−ビフェニル体等が不純物として混在している。
本発明においては、これら不純物を除去し式（２）の化合物の純度が９８〜１００重量％にまで高める。純度の向上方法としては、特に制限がなくそれ自体公知の方法で行うことができる。具体的には、粗原料をトルエンやシクロヘキサンに溶解し、再結晶する。
【００１１】
フェノールの使用量は、混合物中の式（２）で表されるビフェニル化合物１モルに対し通常１．５〜２０モル、好ましくは２．０〜１５モルである。
【００１２】
反応時に必要に応じて酸触媒を添加することができる。具体的には、種々のものが使用できるが硫酸、ｐ−トルエンスルホン酸、シュウ酸等の有機あるいは無機酸、塩化第二錫、塩化亜鉛、塩化第二鉄等のフリーデルクラフツ型触媒等が挙げられる。なかでも塩化第二錫、硫酸、ｐ−トルエンスルホン酸が好ましい。これら酸触媒の使用量は触媒の種類により異なるが、式（２）で表されるビフェニル化合物を含む原料に対して０．０００５〜５重量％程度を添加すれば良い。
【００１３】
縮合反応は無溶剤でも溶剤の存在下でも行うことが出来る。溶剤を使用する場合の用い得る具体例としては、メタノール、エタノール、イソプロパノール、メチルエチルケトン、メチルイソブチルケトン、トルエン、キシレン等が挙げられる。溶剤の使用量は、式（２）で表されるビフェニル化合物とフェノールの合計重量に対して通常１０〜３００重量％、好ましくは２０〜２５０重量％である。縮合反応は、反応液を分取、分析して式（２）で表されるビフェニル化合物が完全に消失するまで行う。反応温度としては通常４０〜１５０℃、反応時間としては通常１〜１０時間である。
【００１４】
縮合反応終了後、中和、水洗などにより酸触媒を除去し、次いで加熱減圧下で溶剤及び未反応のフェノールを除去することによって式（３）で表されるフェノール樹脂を主成分とするフェノール樹脂混合物が得られる。
【００１５】
こうして得られたフェノール樹脂混合物をエピハロヒドリン中でアルカリ金属水酸化物の存在下、グリシジルエーテル化して目的とするエポキシ樹脂混合物を得ることができる。
【００１６】
前記エポキシ樹脂混合物を得る際のグリシジルエーテル化反応に使用されるエピハロヒドリンとしては、エピクロルヒドリン、エピブロムヒドリン、エピヨードヒドリン、β−メチルエピクロルヒドリン等があるが、工業的に入手しやすく安価なエピクロルヒドリンが好ましい。この反応は従来公知の方法に準じて行うことが出来る。
【００１７】
反応は例えば、前記フェノール樹脂混合物とエピハロヒドリンの混合物に水酸化ナトリウム、水酸化カリウムなどのアルカリ金属水酸化物の固体を添加し、または添加しながら２０〜１２０℃で０．５〜１０時間反応させる。この際アルカリ金属水酸化物は水溶液を使用してもよく、その場合は該アルカリ金属水酸化物の水溶液を連続的に添加すると共に反応混合物中から減圧下、または常圧下、連続的に水及びエピクロルヒドリンを留出させ、更に分液し水は除去しエピクロルヒドリンは反応混合中に連続的に戻す方法でもよい。
【００１８】
上記の方法において、エピハロヒドリンの使用量はフェノール樹脂混合物の水酸基１当量に対して通常０．５〜２０モル、好ましくは０．７〜１０モルである。アルカリ金属水酸化物の使用量はフェノール樹脂混合物中の水酸基１当量に対し通常０．５〜１．５モル、好ましくは０．７〜１．２モルである。
また、ジメチルスルホン、ジメチルスルホキシド、ジメチルホルムアミド、１，３−ジメチル−２−イミダゾリジノン等の非プロトン溶媒を添加することにより下記に定義する加水分解性ハロゲン量の低いエポキシ樹脂混合物が得られる。
【００１９】
非プロトン性極性溶媒の使用量はエピハロヒドリンの重量に対し通常５〜２００重量％、好ましくは１０〜１００重量％である。上記の溶媒以外にもメタノール、エタノールとのアルコール類を添加することによっても反応が進み易くなる。また、トルエン、キシレン等も使用することができる。ここで加水分解性ハロゲン量とは、例えば該エポキシ樹脂をジオキサンに添加し、数十分還流しながらＫＯＨ／エタノール溶液で滴定することにより測定することができる。
【００２０】
また、フェノール樹脂混合物と過剰のエピハロヒドリンの混合物にテトラメチルアンモニウムクロライド、テトラメチルアンモニウムブロマイド、トリメチルベンジルアンモニウムクロライドなどの第四級アンモニウム塩を触媒として使用し、５０〜１５０℃で１〜１０時間反応させ、得られるフェノール樹脂混合物のハロヒドリンエーテルに水酸化ナトリウム、水酸化カリウムなどのアルカリ金属水酸化物の固体または水溶液を加え、再び２０〜１２０℃で１〜１０時間反応させてハロヒドリンエーテルを閉環させてエポキシ樹脂混合物を得ることもできる。この場合の第四級アンモニウム塩の使用量はフェノール樹脂混合物の水酸基１モルに対して通常０．００１〜０．２モル、好ましくは０．０５〜０．１モルである。アルカリ金属水酸化物の使用量はフェノール樹脂混合物の水酸基１モルに対して通常０．８〜１．５モル、好ましくは０．９〜１．１モルである。
【００２１】
通常これらの反応生成物は水洗後、または水洗無しに加熱減圧下、過剰のエピハロヒドリン類や溶媒等を除去した後、再びトルエン、メチルイソブチルケトン等の溶媒に溶解し、水酸化ナトリウム、水酸化カリウムなどのアルカリ金属水酸化物の水溶液を加えて再び反応を行う。この場合アルカリ金属水酸化物の使用量はフェノール樹脂混合物の水酸基１モルに対して通常０．０１〜０．２モル、好ましくは０．０５〜０．１モルである。反応温度は通常５０〜１２０℃、反応時間は通常０．５〜２時間である。
【００２２】
反応終了後、副生した塩をろ過、水洗などにより除去し、更に加熱減圧下、トルエン、メチルイソブチルケトン等の溶媒を留去することによりエポキシ樹脂混合物を得ることができる。
【００２３】
こうして得られたエポキシ樹脂混合物は、ゲルパーミエーションクロマトグラフィー（ＧＰＣ）分析において、分子量４００〜６００（ポリスチレン換算）の間にピークとして検出される成分が、０〜２．１面積％となる。この成分（以下、不純成分という）は、原料のビフェニル化合物を含む混合物中の不純物に起因するものと考えられる。不純成分が存在していても、例えば特許文献１記載の耐熱性、耐湿性、耐衝撃性等の物性は大きく低下することはない。しかしながら、エポキシ樹脂混合物の最も顕著な特徴である透明性に関しては、影響があり、不純成分の割合が、前記分析において２．１面積％を越えると透明性の低下が顕著になる。
【００２４】
本発明において使用するエポキシ樹脂混合物は、透明性に優れるため、例えば光半導体の封止材料等に好適に使用できる。エポキシ樹脂混合物は、通常、硬化剤、硬化触媒などと組み合わせることにより、光学材料用エポキシ樹脂組成物として使用する。
【００２５】
本発明のエポキシ樹脂組成物において、エポキシ樹脂混合物は単独で、または他のエポキシ樹脂と併用して用いることが出来る。併用する場合、エポキシ樹脂混合物の全エポキシ樹脂中に占める割合は５０重量％以上が好ましく、特に６０重量％以上が好ましい。
【００２６】
エポキシ樹脂混合物と併用し得るエポキシ樹脂の具体例としてはビスフェノールＡ型エポキシ樹脂、フェノールノボラック型樹脂、ビフェノール型エポキシ樹脂、トリフェニルメタン型エポキシ樹脂、ジシクロペンタジエンフェノール縮合型エポキシ樹脂、ビフェニルノボラック型エポキシ樹脂、脂環式エポキシ樹脂、芳香族エポキシ樹脂の核水素化物等が挙げられるが、これらは単独で使用してもよく、２種以上併用してもよい。
【００２７】
本発明のエポキシ樹脂組成物が含有する硬化剤としては、例えばアミン系化合物、酸無水物系化合物、アミド系化合物、フェノ−ル系化合物などが挙げられる。用い得る硬化剤の具体例としては、ジアミノジフェニルメタン、ジエチレントリアミン、トリエチレンテトラミン、ジアミノジフェニルスルホン、イソホロンジアミン、ジシアンジアミド、リノレン酸の２量体とエチレンジアミンとより合成されるポリアミド樹脂、無水フタル酸、無水トリメリット酸、無水ピロメリット酸、無水マレイン酸、テトラヒドロ無水フタル酸、メチルテトラヒドロ無水フタル酸、無水メチルナジック酸、ヘキサヒドロ無水フタル酸、メチルヘキサヒドロ無水フタル酸、フェノ−ルノボラック、及びこれらの変性物、イミダゾ−ル、ＢＦ３−アミン錯体、グアニジン誘導体、本発明のフェノール樹脂などが挙げられるがこれらに限定されるものではない。これらは単独で用いてもよく、２種以上併用してもよい。
【００２８】
本発明のエポキシ樹脂組成物において硬化剤の使用量は、エポキシ樹脂混合物のエポキシ基１モルに対して０．７〜１．２当量が好ましい。エポキシ基１モルに対して０．７当量に満たない場合、或いは１．２当量を越える場合、いずれも硬化が不完全になり、良好な硬化物性が得られない恐れがある。
【００２９】
また本発明のエポキシ樹脂組成物においては硬化促進剤を使用することも出来る。用い得る硬化促進剤の具体例としては２−メチルイミダゾール、２−エチルイミダゾール、２−エチル−４−メチルイミダゾールなどのイミダゾール類、２−（ジメチルアミノメチル）フェノール、１，８−ジアザ−ビシクロ（５，４，０）ウンデセン−７等の第３級アミン類、トリフェニルホスフィンなどのホスフィン類、オクチル酸スズ等の金属化合物が挙げられる。硬化促進剤はエポキシ樹脂１００重量部に対して０．１〜５．０重量部が必要に応じ用いられる。
【００３０】
本発明のエポキシ樹脂組成物は必要により無機充填剤を含有し得る。用い得る無機充填剤の具体例としてはシリカ、アルミナ、タルク等が挙げられる。無機充填剤は本発明のエポキシ樹脂組成物において０〜９０重量％を占める量が用いられる。更に本発明のエポキシ樹脂組成物には、シランカップリング剤、ステアリン酸、パルチミン酸、ステアリン酸亜鉛、ステアリン酸カルシウム等の離型剤、顔料などの種々の配合剤を添加することが出来る。
【００３１】
本発明のエポキシ樹脂組成物は、各成分を均一に混合することにより得られる。本発明のエポキシ樹脂組成物は従来知られている方法と同様の方法で容易にその硬化物とすることが出来る。例えばエポキシ樹脂混合物と硬化剤ならびに必要により硬化促進剤、無機充填剤及び配合剤とを必要に応じて押出機、ニーダ、ロールなどを用いて均一になるまで十分に混合してエポキシ樹脂組成物を得、そのエポキシ樹脂組成物を溶融後注型あるいはトランスファー成型機などを用いて成型し８０〜２００℃で、０．５〜２０時間加熱することにより硬化物を得ることが出来る。
【実施例】
【００３２】
次に本発明を実施例により更に具体的に説明するが、以下において部は特に断わりのない限り重量部である。なお、ビフェニル化合物の純度、ＧＰＣ、エポキシ当量、軟化点、溶融粘度は以下の条件で測定した。
【００３３】
・ビフェニル化合物の純度
高速液体クロマトグラフィー（面積百分率法）
カラム：ジーエルサイエンス社製ＨＰＬＣカラム（Ｉｎｅｒｔｓｉｌ ＯＤＳ−２）
カラム温度：４０℃
溶離液：アセトニトリル／水
グラジエント条件：アセトニトリル／水＝３０／７０（０分）
アセトニトリル／水＝１００／０（２８分）
アセトニトリル／水＝１００／０（４５分）
流量：１．０ｍｌ／分
検出：ＵＶ（２７４ｎｍ）
・ＧＰＣ（面積百分率法）
カラム：ＧＰＣ ＫＦ−８０３＋ＫＦ−８０２．５＋ＫＦ−８０２＋ＫＦ−８０１（Ｓｈｏｄｅｘ製）
カラム温度：４０℃
溶離液：テトラヒドロフラン
流量：１ｍｌ／分
検出：ＲＩ
データ処理は各ピークの谷からベースラインへ垂線を引いて行った。
・エポキシ当量
ＪＩＳ Ｋ−７２３６に記載の方法で測定
・軟化点
ＪＩＳ Ｋ−７２３４に記載の方法で測定
・溶融粘度
１５０℃におけるコーンプレート法における溶融粘度
測定器械：コーンプレート（ＩＣＩ）高温粘度計
（RESEACH EQUIPMENT(LONDON)LTD.製）
コーンＮｏ．：３（測定範囲０〜２．００Ｐａ・ｓ）
試料量：０．１５±０．０１ｇ
【００３４】
比較例１
攪拌機、温度計、コンデンサーを備えた四つ口フラスコにフェノール６１８部、ｐ−トルエンスルホン酸１部を仕込み、８０℃で攪拌しながら４，４’−ビス（クロロメチル）−１，１’−ビフェニル（純度９４％の混合物）５００部を２時間かけて加え、８０℃で２時間反応を行った。反応終了後、ＭＩＢＫ１５００部を加え水洗を繰り返した。ついで油層から加熱減圧下、未反応フェノール及びＭＩＢＫを留去することにより、比較用のフェノール樹脂混合物（Ｐ１）６２５部を得た。得られたフェノール樹脂混合物（Ｐ１）の軟化点は７２℃、溶融粘度は０．１３Ｐａ・ｓ、水酸基当量は２０９ｇ／ｅｑであった。
【００３５】
比較例２
比較例１において、４，４’−ビス（クロロメチル）−１，１’−ビフェニル（純度９４％）５００部を４，４’−ビス（クロロメチル）−１，１’−ビフェニル（純度９６％）５００部に変えた以外は比較例１と同様の操作を行い、フェノール樹脂混合物（Ｐ２）６２８部を得た。得られたフェノール樹脂混合物（Ｐ２）の軟化点は７１℃、溶融粘度は０．１３Ｐａ・ｓ、水酸基当量は２０８ｇ／ｅｑであった。
【００３６】
参考実施例１
比較例１において、４，４’−ビス（クロロメチル）−１，１’−ビフェニル（純度９４％）５００部を４，４’−ビス（クロロメチル）−１，１’−ビフェニル（純度９８％の混合物）５００部に変えた以外は比較例１と同様の操作を行い、フェノール樹脂混合物（Ｐ３）６２１部を得た。得られたフェノール樹脂混合物（Ｐ３）の軟化点は７２℃、溶融粘度は０．１３Ｐａ・ｓ、水酸基当量は２０７ｇ／ｅｑであった。
【００３７】
比較例３
攪拌機、温度計、コンデンサーを備えた四つ口フラスコに、比較例２で得られたフェノール樹脂混合物（Ｐ２）１０４部にエピクロルヒドリン２３１部、ジメチルスルホキシド５８部を加えて溶解後、４５℃に加熱し、フレーク状水酸化ナトリウム（純度９９％）２１部を９０分かけて添加し、その後、さらに４５℃で２時間、７０℃で１時間反応させた。ついで油層の水洗浄液が中性になるまで水洗を繰り返し、油層から加熱減圧下、過剰のエピクロルヒドリンを留去し、残留物に２６４部のＭＩＢＫを添加し溶解した。
さらにこのＭＩＢＫ溶液を７０℃に加熱し３０重量％の水酸化ナトリウム水溶液５部を添加し、１時間反応させた後、油層の水洗浄液が中性になるまで水洗を繰り返した。ついで油層から加熱減圧下、ＭＩＢＫを留去することによりエポキシ樹脂混合物（Ｅ１）１２１部を得た。得られたエポキシ樹脂混合物（Ｅ１）の樹脂物性は、エポキシ当量は２７７ｇ／ｅｑ、軟化点は５６℃、溶融粘度は０．０７Ｐａ・ｓであった。ＧＰＣ分析をしたところ分子量４００〜６００（ポリスチレン換算）の間にピークとして検出された成分量は１．９面積％であった。ＧＰＣチャートを図１に示す。
【００３８】
参考実施例２
比較例３において、比較例１で得られたフェノール樹脂混合物（Ｐ２）１０４部を参考実施例１で得られたフェノール樹脂混合物（Ｐ３）１０４部に変えた以外は比較例３と同様の操作を行い、エポキシ樹脂混合物（Ｅ２）１２２部を得た。得られたエポキシ樹脂混合物（Ｅ２）の樹脂物性は、エポキシ当量は２７３ｇ／ｅｑ、軟化点は５７℃、溶融粘度は０．０７Ｐａ・ｓであった。ＧＰＣ分析をしたところ分子量４００〜６００（ポリスチレン換算）の間にピークとして検出された成分量は１．０面積％であった。ＧＰＣチャートを図２に示す。
【００３９】
比較例４
比較例３において、比較例２で得られたフェノール樹脂混合物（Ｐ２）１０４部を比較例１で得られたフェノール樹脂混合物（Ｐ１）１０５部に変えた以外は比較例３と同様の操作を行い、比較用のエポキシ樹脂混合物（Ｅ３）１２０部を得た。得られたエポキシ樹脂混合物（Ｅ３）の樹脂物性は、エポキシ当量は２７９ｇ／ｅｑ、軟化点は５７℃、溶融粘度は０．０７Ｐａ・ｓであった。ＧＰＣ分析をしたところ分子量４００〜６００（ポリスチレン換算）の間にピークとして検出された成分量は２．３面積％であった。ＧＰＣチャートを図３に示す。
【００４０】
試験例
参考実施例２、比較例３及び比較例４得られたエポキシ樹脂混合物を樹脂濃度が５０重量％になるようにテトラヒドロフラン（ＴＨＦ）に溶解させた。これらの樹脂溶液の吸光度を以下の条件で測定した。結果を表１に示す。
【００４１】
・吸光度
分光光度計：ＵＶ−２５００ＰＣ（島津製作所製）
セル：石英セル（１ｃｍ角）
試料：エポキシ樹脂のＴＨＦ溶液（樹脂濃度５０％）
測定波長：４００ｎｍ
【００４２】
【表１】
0005083988.tif 000005
【００４３】
参考実施例のエポキシ樹脂は表１に示されるように４００ｎｍにおける吸光度が低い。従って、光学材料用途に非常に有用である。
【図１】
0005083988.tif 000008
【図２】
0005083988.tif 000009
【図３】
0005083988.tif 000010